(57)【特許請求の範囲】
【請求項１】
（Ａ）塩化ビニル系樹脂２０〜６０重量部と（Ｂ）塩素含有量６０〜７０重量％の塩素化塩化ビニル樹脂８０〜４０重量部の合計１００重量部の樹脂に、（Ｃ）ポリメチルメタクリレート系加工助剤０．５〜３０重量部及び（Ｄ）熱分解型の有機発泡剤並びに熱分解型の無機発泡剤を配合してなる発泡成形用塩化ビニル系樹脂組成物。
【請求項２】
塩化ビニル系樹脂（Ａ）の平均重合度が４００〜１２００である請求項１記載の発泡成形用塩化ビニル系樹脂組成物。
【請求項３】
塩素化塩化ビニル樹脂が、平均重合度４００〜１２００で、塩素含有量が６２〜６８重量％のものである請求項１又は請求項２記載の発泡成形用塩化ビニル系樹脂組成物。
【発明の詳細な説明】
【０００１】
【発明の属する技術分野】
本発明は、成形加工性良く、かつ耐熱変形性が良好で、均一微細な発泡セルと平滑な表面を有する発泡成形品を与えることのできる発泡成形用塩化ビニル系樹脂組成物に関する。
【０００２】
【従来の技術】
塩化ビニル系樹脂は良好な物理的、化学的性質を有しているので多岐の用途に供されている。建材、建具、家具等の木材に代る用途の押出発泡成形品は、ポリメチルメタクリレート系加工助剤の存在下で有機発泡剤と無機発泡剤を併用することにより均一微細なセルと滑らかな成形品表面を実現して可能になった（特公昭６３−９５４０）。しかし、日当りの良い場所での戸枠や出窓枠では、特に夏の強い日射しにより熱変形を起こし易い問題を有していた。また、浴室での建材用途においてシャワー等により６０〜９０℃の高温水が頻繁にかかると、変形を起こす危険性があった。発泡成形樹脂製品の耐熱性の改善法としては、塩化ビニル樹脂より耐熱性の大きな塩素化塩化ビニル樹脂を用いて低級アルコールを発泡剤とする発泡押出成形法が提案されている（特開昭５３−６４２７６号、特開昭５３−６６９６３号、特開昭５３−７９９５９号各公報等）。しかし、これらの方法による成形品は、発泡倍率２５〜５０倍の高倍率にて主として温水配管や蒸気配管に接する用途に用いて保温目的を達成するものの、成形品表面は荒れてスキン層のないものであり、発泡セルも粗大なセルが多くて大きさが不均一であり、釘止めやビス止めの利きが悪くて建材には向かないものである。
また、塩化ビニル樹脂にメタクリル酸エステル系樹脂を添加して微細な重炭酸塩のみを発泡剤として熱安定性を改良した微細な発泡体を得る塩化ビニル系樹脂組成物が提案された（特開平６−９８１３号公報）。しかし、これによっても得られる成形品は均一微細なセルの実現が困難であり、また、耐熱変形性は依然として解決されていない。
【０００３】
【発明が解決しようとする課題】
本発明は、耐熱変形性が改善された、均一微細なセルと美麗な表面を有する発泡成形品を与える加工性の良い塩化ビニル系樹脂組成物を提供することを目的としてなされたものである。
【０００４】
【課題を解決するための手段】
本発明者らは、上記の課題を解決すべく鋭意研究を重ねた結果、塩化ビニル系樹脂と塩素化塩化ビニル樹脂とを併用し、更にポリメチルメタクリレート系加工助剤及び有機発泡剤並びに無機発泡剤を配合して発泡成形することにより上記の目的が達成されることを見出し、この知見に基づいて発明を完成するに至った。すなわち、本発明は、
（１）（Ａ）塩化ビニル系樹脂２０〜６０重量部と（Ｂ）塩素含有量６０〜７０重量％の塩素化塩化ビニル樹脂８０〜４０重量部の合計１００重量部の樹脂に、（Ｃ）ポリメチルメタクリレート系加工助剤０．５〜３０重量部及び（Ｄ）熱分解型の有機発泡剤並びに熱分解型の無機発泡剤を配合してなる発泡成形用塩化ビニル系樹脂組成物、
（２）塩化ビニル系樹脂（Ａ）の平均重合度が４００〜１２００である請求項１記載の発泡成形用塩化ビニル系樹脂組成物、
（３）塩素化塩化ビニル樹脂が、平均重合度４００〜１２００で、塩素含有率が６２〜６８重量％のものである請求項１又は請求項２記載の発泡成形用塩化ビニル系樹脂組成物、を提供するものである。
【０００５】
【発明の実施の形態】
本発明における（Ａ）成分の塩化ビニル系樹脂には、塩化ビニル単独重合体のほか、塩化ビニルを主成分とするこれと共重合可能な単量体との共重合体が用いられる。かかる共重合可能な単量体としては、酢酸ビニル、プロピオン酸ビニル等のビニルエステル類；エチルビニルエーテル、セチルビニルエーテル等のビニルエーテル類；アクリル酸、メタクリル酸、アクリル酸エチル、メタクリル酸メチル、メタクリル酸２−ヒドロキシプロピル等の（メタ）アクリル酸及びその誘導体；マレイン酸、フマル酸、マレイン酸モノメチル等の不飽和二塩基酸及びその誘導体；スチレン、α−メチルスチレン等の芳香族ビニル化合物；アクリロニトリル、メタクリロニトリル等のシアン化ビニル化合物；塩化ビニリデン、臭化ビニリデン等のビニリデン化合物；プロピレン、ブテン等のα−オレフィン類等が挙げられる。これらの単量体は共単量体として単独でも、２種以上組合わせて用いても良い。
（Ａ）成分の塩化ビニル系樹脂の平均重合度（ＪＩＳ  Ｋ  ６７２１による）は４００〜１２００が好ましく、より好ましくは５００〜８００である。平均重合度が４００より小さいと発泡倍率が上がりにくい傾向があり、１２００より大きいと発泡セルの大きさが不均一になる虞れがある。
平均粒径は８０〜２００μｍのものが好ましく用いられる。
【０００６】
本願発明において（Ｂ）成分として用いられる塩素化塩化ビニル樹脂は、平均粒径８０〜１５０μｍのものが好ましい。平均重合度は４００〜１２００、好ましくは５００〜８００のものである。平均重合度が４００より小さいと成形品の機械的強度を低下させる傾向があり、また、１２００より大きいと溶融粘度が高くなり発泡倍率を上げにくくなる。
塩素化塩化ビニル樹脂の塩素含有率は６０〜７０重量％、好ましくは６２〜６８重量％である。塩素含有率が６０重量％より小さいと耐熱変形性向上効果が小さく、７０重量％より大きいと溶融粘度が高くなり発泡成形がしにくくなる。
【０００７】
本発明において塩化ビニル系樹脂（Ａ）と塩素化塩化ビニル樹脂（Ｂ）とを重量比で（Ａ）／（Ｂ）＝２０／８０〜６０／４０の範囲で、好ましくは３５／６５〜５０／５０の範囲で使用する。塩化ビニル系樹脂と塩素化塩化ビニル樹脂の重量比の値が２０／８０り小さいと発泡成形の加工性が悪くなり、また、６０／４０より大きいと耐熱変形性向上効果が小さい。
【０００８】
本発明組成物の（Ｃ）成分のポリメチルメタクリレート系加工助剤としては、メタクリル酸メチル単独重合体のほか、これと共重合可能な単量体、即ち、アクリル酸エチル、アクリル酸ブチル、アクリル酸エトキシエチル、メタクリル酸２−エチルヘキシル、メタクリル酸２−ヒドロキシプロピル、アクリロニトリル、酢酸ビニル等の１種又は２種以上との共重合体であってメタクリル酸メチルを５０重量％以上、好ましくは８０重量％以上有するものが用いられる。（Ｃ）成分のポリメチルメタクリレート系加工助剤として、特公平５−３８０１４号公報に開示されているメタクリル酸エステル系重合体、即ち、粒子の内部がメタクリル酸メチルとアクリル酸エステルの共重合体で、その外側をメタクリル酸メチル単独の重合体またはメタクリル酸メチル主体の共重合体で被覆した樹脂のような二段構造の樹脂粒子であってもよい。
（Ｃ）成分として用いられるポリメチルメタクリレート系加工助剤は、その０．１ｇｒを溶解したクロロホルム溶液１００ｍｌの２５℃における比粘度が０．１０〜１．００であることが好ましく、０．２０〜０．８０の範囲であるとより好ましい。上記比粘度の値が０．１０未満の場合は発泡成形品の表面が粗れる傾向があり、また、１．００を越えると均一溶融化に時間を要する虞れがある。
【０００９】
（Ｃ）成分のポリメチルメタクリレート系加工助剤は、塩化ビニル系樹脂と塩素化塩化ビニル樹脂の溶融粘度特性を改良し、発泡セルの膜強度を保持して破壊され難くする作用を有する。
（Ｃ）成分の使用量は、前記（Ａ）成分及び（Ｂ）成分の樹脂合計１００重量部当り０．５〜３０重量部、好ましくは１〜２０重量部である。使用量が０．５重量部未満であると、発泡時の膜強度の保持力が弱く、発泡セルは破壊され易い。また、使用量が３０重量部を越えると溶融粘度が高くなり、発熱が大きくなって樹脂の熱劣化を起こし易くなったり、発泡セルの大きさが不均一になり易い。
【００１０】
（Ｄ）成分の発泡剤としては、熱分解型の有機発泡剤と熱分解型の無機発泡剤とが併用される。該有機発泡剤の例としては、Ｎ，Ｎ′−ジニトロソペンタメチレンテトラミン、Ｎ，Ｎ′−ジメチル−Ｎ，Ｎ′−ジニトロソテレフタルアミド等のニトロソ化合物；アゾジカルボンアミド、アゾビスイソブチロニトリル等のアゾ化合物；ベンゼンスルホニルヒドラジド、ｐ，ｐ′−オキシビス（ベンゼンスルホニルヒドラジド）およびトルエンスルホニルヒドラジド等のヒドラジド類等が挙げられる。
上記有機発泡剤に熱分解型の無機発泡剤である重炭酸ナトリウム、重炭酸アンモニウム、炭酸アンモニウム等から選択される発泡剤を併用する。熱分解型の有機及び無機発泡剤を併用することにより、均一微細な発泡セルと、滑らかで光沢があり硬度の高い表面層を有する発泡成形品が得られる。発泡剤の使用量は、発泡剤の種類、加工条件の選択に伴って適宜決めることができるが、通常前記（Ａ）成分及び（Ｂ）成分の樹脂合計１００重量部当り有機発泡剤は０．０５〜１．０重量部が好ましく、より好ましくは０．１〜０．５重量部であり、無機発泡剤は、０．１〜５．０重量部が好ましく、より好ましくは０．５〜３．０重量部である。有機発泡剤及び無機発泡剤使用量が各々０．０５．重量部及び０．１重量部未満の場合は有効な発泡倍率が得られ難い。また、有機発泡剤を１．０重量部を越えて添加すると組成物の熱安定性が悪化する虞れがあり、無機発泡剤を５．０重量部より多く用いると微細な発泡セルが生成し難い傾向がある。
【００１１】
本発明組成物には、上記の各成分に加えて、通常の塩化ビニル系樹脂の加工時に用いられる熱安定剤や滑剤のほか、紫外線吸収剤、耐衝撃強化剤、顔料、可塑剤、帯電防止剤等が適宜添加される。
成形方法は特に制限がないが、通常押出成形法が用いられる。
【００１２】
本発明の態様をいかに記す。
（１）（Ａ）塩化ビニル系樹脂２０〜６０重量部と（Ｂ）塩素含有量６０〜７０重量％の塩素化塩化ビニル樹脂８０〜４０重量部の合計１００重量部の樹脂に、（Ｃ）ポリメチルメタクリレート系加工助剤０．５〜３０重量部及び（Ｄ）熱分解型の有機発泡剤並びに熱分解型の無機発泡剤を配合してなる発泡成形用塩化ビニル系樹脂組成物。
（２）塩化ビニル系樹脂（Ａ）の平均重合度が４００〜１２００である上記（１）記載の発泡成形用塩化ビニル系樹脂組成物。
（３）塩素化塩化ビニル樹脂（Ｂ）が、平均重合度４００〜１２００で、塩素含有率が６２〜６８重量％のものである上記（１）又は（２）記載の発泡成形用塩化ビニル系樹脂組成物。
（４）ポリメチルメタクリレート系加工助剤（Ｃ）がメタクリル酸メチルを５０重量％以上含有し、かつその０．１ｇｒを溶解したクロロホルム溶液１００ｍｌの２５℃における比粘度が０．１０〜１．００である上記（１）〜（３）記載のいずれかの発泡成形用塩化ビニル系樹脂組成物。
（５）塩素化塩化ビニル樹脂（Ｂ）の塩素含有量が６２〜６８重量％である上記（１）〜（４）記載のいずれかの発泡成形用塩化ビニル系樹脂組成物。
（６）ポリメチルメタクリレート系加工助剤（Ｃ）が（Ａ）成分及び（Ｂ）成分の合計１００重量部あたり１〜２０重量部である上記（１）〜（５）記載のいずれかの発泡成形用塩化ビニル系樹脂組成物。
（７）（Ｄ）成分の熱分解型の有機発泡剤並びに熱分解型の無機発泡剤を、（Ａ）成分及び（Ｂ）成分の合計１００重量部あたりそれぞれ０．０５〜１．０重量部及び０．１〜５．０重量部配合されてなる上記（１）〜（６）記載のいずれかの発泡成形用塩化ビニル系樹脂組成物。
（８）塩化ビニル系樹脂（Ａ）と塩素化塩化ビニル樹脂（Ｂ）の使用比率が重量比で２０／８０〜６０／４０である上記（１）〜（７）記載のいずれかの発泡成形用塩化ビニル系樹脂組成物。
【００１３】
【実施例】
以下、実施例及び比較例を示して本発明を説明するが、本発明はこれにより限定されるものではない。各配合成分の配合量は特記のない限り重量基準である。
発泡成形品の特性を下記の方法により調べた。
１）発泡セル状態
成形品の切断面を光学顕微鏡にて観察し、下記のランクで評価する。
Ａ：セルの径が１２０μｍ以下の微細でかつ均一な状態である。
Ｂ：破壊されて粗くなったセルが散見される。
Ｃ：破壊されて粗くなったセルが多い。
２）表面性状
成形品の表面を目視及び指触し、下記のランクで評価する。
Ａ：滑らか
Ｂ：若干鮫肌
Ｃ：鮫肌
３）真比重及び成形品比重
ＪＩＳ  Ｋ  ７１１２による水中置換法で測定。
４）発泡倍率
上記測定による比重の値を用い、下式により求める。
発泡倍率＝真比重／成形品比重
５）耐熱性
ＪＩＳ  Ｋ  ７２０７により、Ｂ法、４．６ｋｇｆ／ｃｍ2 荷重たわみ温度で測定。
【００１４】
実施例
表１又は表２に示す配合の諸成分をヘンシェルミキサーで均一に混合し、得られた組成物を用いて下記の条件により押出発泡成形を行った。成形品の特性を表１又は表２に示す。
【００１５】
0003642097.tif 000002
【００１６】
【表１】
0003642097.tif 000003
【００１７】
注
＊１  ＺＥＳＴ１０３ＥＰ７、新第一塩ビ（株）製、塩化ビニルホモ重合体、平均重合度６８０
＊２  ニカテンプＴ−２４１、日本カーバイド工業（株）製、塩素含有量６４．      ５重量％、平均重合度６００
＊３  ハイブレンＢ４０３、日本ゼオン（株）製、メチルメタクリレート含有量約９０重量％の共重合体、比粘度（０．１ｇ溶解させたクロロホルム溶液１００ｍｌより試料を採り２５℃で測定）０．７８
＊４  アゾジカルボンアミド
＊５  重炭酸ナトリウム
＊６  炭酸カルシウムＣＣＲ、白石カルシウム（株）製
＊７  カルシウム／亜鉛／錫系複合安定剤
＊８  ポリエチレンワックス
【００１８】
【表２】
0003642097.tif 000004
【００１９】
注記は表１に同じ。
【００２０】
本発明の要件を備えた組成物を用いて成形した実施例１〜５では、十分な発泡倍率を有し、発泡セル状態及び表面性状が良好で、かつ耐熱性が７６〜８４℃（一般の塩化ビニル樹脂では比較例３のように、６６℃程度）に向上した成形品が得られた。
塩素化塩化ビニル樹脂の配合割合が本発明の規定より多いと、成形品の耐熱性は向上するものの、発泡倍率、発泡セル状態及び成形品表面性状が悪くなった（比較例１）。逆に、塩化ビニル樹脂の割合が規定より多いと、又は塩素か塩化ビニル樹脂を併用しないと、発泡セル状態及び成形品表面性状は良いものの、耐熱性が不十分であった（比較例２又は比較例３）。
ポリメチルメタクリレート系加工助剤、有機発泡剤又は無機発泡剤のいずれかを欠いた配合であると、得られる成形品は発泡セル状態、成形品表面性状、発泡倍率及び耐熱性のバランスが崩れてどれかに不具合のあるものになった（比較例４〜６）。
実施例１〜５と比較例３を対比すると、耐熱性を除く各特性が略同じであるので、本発明組成物は従来の塩化ビニル樹脂組成物と同様な成形加工性の良さを持つことが判る。
【００２１】
【発明の効果】
本発明組成物を用いることにより、従来の塩化ビニル樹脂と同様な成形加工性の良さを持ちながら、十分な発泡倍率を有し、発泡セル状態及び表面性状が良好で、かつ耐熱性がの向上した成形品の得られる、押出発泡成形が可能となる。